(57)【要約】      （修正有）【課題】粒径が３０−２５０ｎｍの範囲にあって、球形を有し、粒径が揃ったフェライトナノ粒子の製造方法の提供。【解決手段】十分に酸素を除去した純水中に二糖類を溶かし、塩化第一鉄などの２価鉄イオンを加え、フェライト微粒子の種結晶を分散させ、ＮａＯＨなどのアルカリを加え、ＮａＮＯ３などの酸化剤をを加え、粒子成長を行い、洗浄、磁気分離を行う球状フェライトナノ粒子の製造方法。個数平均粒径が３０〜２５０ｎｍであり、該個数平均粒径の−４０〜＋４０％の粒子の比率が９５％以上であって、表面が親水性を有し、表面を界面活性剤又は、糖アルコール等で修飾した表面修飾粒子とし、粒子そのものか表面修飾粒子かの表面をポリマー、シリカ又は、シランカップリング剤で被覆したコンポジットフェライト粒子とし、表面修飾粒子か、コンポジット粒子かの表面にリンカー分子を結合させ、プローブ分子と結合させた機能性フェライトナノ粒子。【選択図】図１
2014028751.tif 000002
【特許請求の範囲】
【請求項１】
二糖類とアルカリと酸化剤と微粒子の種結晶と２価鉄イオンを含有した水溶液中で成長させることによって製造しうる球形フェライトナノ粒子。
【請求項２】
二糖類とアルカリと酸化剤を含有した水溶液に、微粒子の種結晶と２価鉄イオンを添加することによって製造しうる請求項１の球形フェライトナノ粒子。
【請求項３】
２価鉄イオンと二糖類を含有する水溶液にアルカリを添加し、微粒子の種結晶を分散させ、酸化剤を添加することによって製造しうる請求項１に記載の球状フェライトナノ粒子。
【請求項４】
個数平均粒径が30 nm以上250 nm以下であり、該個数平均粒径の−40％以上、＋40％以下の粒子の比率が95％以上であって、表面が親水性を有する請求項１から３のいずれかに記載の球状フェライトナノ粒子。
【請求項５】
請求項１から４のいずれかに記載の球形フェライトナノ粒子の表面を、界面活性剤、ヒドロキシル酸および糖アルコールから選ばれる少なくともいずれか一種で表面修飾した表面修飾フェライトナノ粒子。
【請求項６】
請求項１から４のいずれかに記載の球形フェライトナノ粒子または請求項５に記載の表面修飾フェライトナノ粒子いずれかの表面を、ポリスチレン、ポリエチレン、ポリアクリル酸エステル、ポリメタクリル酸エステル、ポリエチレングリコール（ＰＥＧ）およびポリグリシジルメタクリレート（ＧＭＡ）から選ばれる少なくともいずれかのポリマー、シリカ、並びにシランカップリング剤の少なくともいずれかで被覆したコンポジットフェライトナノ粒子。
【請求項７】
請求項１から４のいずれかに記載の球形フェライトナノ粒子、請求項５に記載の表面修飾フェライトナノ粒子または請求項６に記載のコンポジットフェライトナノ粒子いずれかと、前記ナノ粒子の表面と結合したリンカー分子と、前記リンカー分子と結合しかつ被検物質と特異的に結合可能なプローブ分子とを備えた機能性フェライトナノ粒子。
【請求項８】
薬剤、抗原、抗体、レセプター、ハプテン、酵素、蛋白質、ペプチド、核酸、ホルモン、糖類、病原体および毒素からなる群から選ばれる少なくとも一種の物質の認識、分析またはスクリーニングに用いる試薬である請求項７に記載の機能性フェライトナノ粒子。
【請求項９】
診断剤、細胞標識剤、酵素固定剤および蛋白質精製剤から選ばれる物質の少なくともいずれかの検出に用いる請求項７に記載の機能性フェライトナノ粒子。
【請求項１０】
磁気ハイパーサーミアの発熱体、ＭＲＩの造影剤および薬剤輸送の担体から選ばれるいずれかに用いる請求項７に記載の機能性フェライトナノ粒子。
【請求項１１】
磁化検出器により磁化を検出する診断法に用いられる請求項７に記載の機能性フェライトナノ粒子。
【請求項１２】
クロマトグラフィーに用いられる請求項７に記載の機能性フェライトナノ粒子。
【請求項１３】
土壌改質、水質、および大気浄化から選ばれる少なくともいずれかの用途に用いられる請求項７に記載の機能性フェライトナノ粒子。
【請求項１４】
吸着剤またはセンサーの少なくともいずれかに用いられる請求項７に記載の機能性フェライトナノ粒子。
【発明の詳細な説明】
【技術分野】
【０００１】
本発明は、球状フェライトナノ粒子及びその製造方法に関し、特にナノメータサイズの球形を有し、その大きさのよく揃ったフェライト粒子および水溶液中におけるその粒子の製造方法に関する。
【背景技術】
【０００２】
水系の溶液に分散したフェライト微粒子は、さまざまな用途があり、さまざまな分野で広く用いられている。その中でも、バイオテクノロジーや医用の分野への応用が近年著しく発達し、これに伴ってフェライト微粒子に対し、さまざまな高度の要求がなされるようになった。
【０００３】
このようなバイオテクノロジーや医用に用いられるフェライト微粒子として、球形を有し、粒径が数10 nmないし数100 nmのオーダーであって、その粒径の分布が狭いもの、即ち粒径のよく揃ったものが強く求められるようになった。
【０００４】
粒径分布が数10 nmのオーダーであることにより、生体内のさまざまな部位を通過できるようになる。また粒子が多面体形状の結晶粒子の場合には、結晶面により面の性質が異なることから、生体分子や高分子で表面修飾した場合に、均質に修飾することは必ずしもできないが、球形にすることによって異なる結晶面の性質が平均化されるので、生体分子や高分子の表面修飾を均質に行うことが可能となる。また、フェライト粒子が結晶粒子の場合には、粒子の表面がいくつかの平面で構成されるため、結晶面やその境界の辺による面接着や辺接着が生じ、これによって凝集を生じ易いが、球形の粒子であればこうした凝集の原因がなくなり、粒子同士が解離し易くなるので、水溶液中での粒子の分散性が高められる。
【０００５】
通常の生化学物質の操作は水溶液中で行われるので、水溶液中での分散に適したものであることが特に望まれる。このため、粒子形状が球状であることに加えて、粒子の表面の性質が、水溶液中での分散に適したものであることが望まれる。
【０００６】
粒子が水溶液中てよく分散するナノ粒子であって、しかもよく揃った球状粒子であれば、その分散液を体内で用いた場合に、粒子の移動が円滑に行なえるという利点が期待できる。
【０００７】
このような粒径が数10 nmないし100 nmのオーダーであり、粒子形状が球形であって、粒子径がよく揃っており、しかも水溶液中に容易に分散させることのできるフェライトナノ粒子は、各種のバイオ・医用への応用に適した磁性微粒子として望ましいものである。しかしながら、このような磁性微粒子を製造するための技術は、いまだ開発されるには至っていなかった。
【０００８】
これまでに、フェライトナノ粒子を大量に作成しうるさまざまな合成法が開発されている。原材料粉末を調合し焼成した後に機械的に粉砕する粉砕法は、生産性に優れる反面、粒子形状やサイズ分布が不揃いとなる。不活性ガス中で金属を蒸発させ、ガスとの衝突により冷却・凝集させて得られた金属ナノ粒子を低酸素分圧下で酸化し酸化物を合成する金属蒸発酸化法では、球形の粒子が得られるが、粒径を揃えることは困難である。この方法で合成し市販されているナノ粒子として、シーアイ化成のNanoTekRを例示できる。また、原材料溶液をミストとして噴霧し、高温部を通過させることで乾燥・合成を行う噴霧法（特許文献１: 特開2002-25816）では、球形の粒子を合成することはできるが、粒径のばらつきが大きいという課題がある。
【０００９】
これに対し、ポリオール法（非特許文献１: B.Y. Lee, et al.,Adv. Funct. Mater. 15
(2005) 503.）や逆ミセル法(非特許文献２: S. Sun and H. Zeng, J. Am. Chem. Soc. 124 (2002) 8204.)など有機溶媒中でフェライトナノ粒子を合成する方法では、球形で、粒径分布の非常に狭いマグネタイトが得られる。しかしながら、この方法では16nm以上の粒径の粒子が得られていないことや、得られた粒子の表面は界面活性剤で覆われているなどの課題がある。粒子表面を覆っている界面活性剤は粒子を有機溶媒中に分散させるものであって疎水性を示し、水溶液中での分散は困難である。また、粒子表面に界面活性剤が存在すると、生体分子やポリマーを粒子表面に固定化することが困難であるという問題もある。
【００１０】
各種のバイオ・医用分野への応用を考慮すると、水溶液中に容易に分散させられるフェライト粒子が求められている。このことを勘案すると、フェライト粒子は水溶液中で合成されることが望ましい。
【００１１】
水溶液中での球形のフェライト粒子の作製についての先駆的な研究として、非特許文献３及び非特許文献４に記載がある。非特許文献３には、水溶液からフェライトを析出させる方法を利用した水処理プロセスの研究の一環として、ほぼ球形のフェライト微粒子を得た玉浦らの先駆的な研究が記載されている。この非特許文献３では、脱酸素処理をした純水にFeSO4と少量のサッカロースとを加え、pHが９になるまでNaOHを加えて昇温させ、水酸化物を生成させ、これに二酸化炭素を除去した空気を通すことにより、36〜250 nmのサイズの球形を有するフェライト微粒子が生成することが示されている。しかしながら、この方法には、生成されるフェライト微粒子の粒径のばらつきが大きいという問題点があった。本発明者らの追試の結果も、これを裏付けるものであって、球形に近い形状は得られるものの、形の整った球形ではないことや、粒径分布が比較的大きいという結果を得ている。
【００１２】
また、非特許文献４には、杉本らによるゲル状の水酸化物から鉄酸化物を生成させた場合の粒子形態についての研究が記載されている。この文献には、ゲル状の水酸化物から鉄酸化物を生成させることによって、30 nmから1.1 μmの径の球形フェライト粒子が得られることが記載されている。しかしながら、この文献に記載された方法では、この文献の図７に示されているように、粒子サイズがμmのオーダーまで成長した粒子では粒径がよく揃っているものの、例えば300 nm未満の粒子サイズの場合には、粒径分布はかなり広いものになっていることが示されている。
【００１３】
このようなことから、フェライトナノ粒子を球状にし、水溶液中での分散をよくすることによって、バイオテクノロジーや医療の分野での使用により適した形のフェライトナノ粒子の製造技術がまだ確立されておらず、この技術の確立が強く望まれてきた。
【先行技術文献】
【非特許文献】
【００１４】
【非特許文献１】B.Y. Lee, J. Lee, C.J. Bae, J.G. Park, H.J. Noh, J.H. Park and T. Hyeon,  “Large-Scale Synthesis of Uniform and Crystalline Magnetite Nanoparticles Using Reverse Micelles as Nanoreactors under Reflux Conditions”, Adv. Funct. Mater. 15(3), pp. 503-509, (2005)
【非特許文献２】S. Sun and H. Zeng,   “Size-Controlled Synthesis of Magnetite Nanoparticles”, J. Am. Chem. Soc. 124, 8204-8205, (2002)
【非特許文献３】Y.Tamaura,  G.S. Chyo and T. Katsura,  “The Fe3O4-formation by the "ferrite process" :Oxydation of the reactive Fe(OH)2 suspenssion induced by sucrose”, Water research 13 (1), pp. 21-31 (1979)
【非特許文献４】T. Sugimoto and E.Matuevic, "Formation of Uniform Spherical Magnetite Particles by Crystallization from Ferrous Hydroxide Gels", J. Colloidal and interface Science, 24 (1) pp.227-243 (1980)
【非特許文献５】嶋津、多田、阿部、半田、”種成長法によるフェライトナノ粒子の粒径制御”粉体粉末冶金協会講演概要集  平成１８年春季大会  3-51A  (2006)
【特許文献】
【００１５】
【特許文献１】特開２００２−０２５８１６号公報
【特許文献２】特開２００６−２１９３５３号公報
【発明の概要】
【発明が解決しようとする課題】
【００１６】
本発明は、こうした技術背景のもとで、粒径が30−250 nmの範囲にあって球形を有し粒径がよく揃ったフェライトナノ粒子を製造するための、これまで未開発であった新しい製造方法を提供することを解決課題とするものである。
【課題を解決するための手段】
【００１７】
本発明の球形フェライトナノ粒子の製造方法は、二糖類とアルカリと酸化剤と微粒子の種結晶と２価鉄イオンを含有した水溶液中でフェライトナノ粒子を成長させる工程を備えた球形フェライトナノ粒子の製造方法である。本発明の球形フェライトナノ粒子の製造方法は、二糖類とアルカリと酸化剤を含有した水溶液に微粒子の種結晶と２価鉄イオンを添加し、フェライト微粒子を成長させる方法であってもよい。
【００１８】
また、本発明の球形フェライトナノ粒子の製造方法は、２価鉄イオンと二糖類を含有する水溶液にアルカリを添加し微粒子の種結晶を分散させるアルカリ添加及び種結晶分散工程と、この２価鉄イオンと二糖類を含有しナノ粒子形成のための種粒子を分散しアルカリの添加された水溶液に酸化剤を添加する酸化剤添加工程と、前記酸化剤の添加された水溶液を水の存在下で粒子を成長させる粒子成長工程とを具備したものであってもよい。
【００１９】
こうした水溶液を用いたフェライトナノ粒子の製造方法により、30〜250ｎｍ程度の直径を有し、球形で粒子の大きさがよく揃い、水中でよく分散するフェライトナノ粒子を合成できるようになった。この製造方法で合成されたフェライトナノ粒子は、水中での粒子間の凝集力が非常に小さく、粒子がいったん沈降しても、撹拌によって容易に水中に再度分散するという際立った性質を有している。この際立った性質を示す理由として、粒子形状が球形であるため、面接着や辺接着による凝集がないことのほか、粒子表面に残留する二糖類の作用により、粒子間の凝集力が弱められていることが考えられる。
【００２０】
上記水溶液中の２価鉄イオンは、FeCl2やFeSO4など、２価鉄イオンを有する金属塩を加えることにより供給させることができる。
【００２１】
ここに二糖とは、２つの単糖がグリコシド結合した化合物であって、一般的な二糖として、サッカロース（α-D-グルコピラノシル -β-D-フルクトフラノシド）、セロビオース（4-O-（β-D-グルコピラノシル）-D-グルコピラノース）、トレハロース（α-D-グルコピラノシル-α-D-グルコピラノシド）、マルトース（4-O-(α-D-グルコピラノシル)-D-グルコピラノース）およびラクトース（4-O-(β-D-ガラクトピラノシル)-D-グルコピラノース）がある。
【００２２】
この球状フェライトナノ粒子の製造方法において、水溶液に３価鉄イオンを含有させてもよい。
【００２３】
上記水溶液の二糖類の濃度は、0.1 M以上1.0 M以下であり、この水溶液における２価鉄イオンの濃度と二糖類の濃度の比が0.002以上50以下であることが好ましい。二糖類の濃度がこの範囲にあり、二糖類の濃度がこの範囲より少ないと、粒子形状の丸みが少なくなり、表面に比較的大きな結晶面を有するようになる。このため、糖の濃度は0.2Ｍ以上であって、２価鉄イオンの濃度と二糖類の濃度の比が0.004以上であることがより好ましい。他方、二糖類の濃度がこの範囲を超える場合には、粒子形状として球形を示さなくなり、二糖類の濃度がさらに多くなると、フェライト相の形成が見られなくなる。このため、二糖類の濃度は3Ｍ以下であって、２価鉄イオンの濃度と二糖類の濃度の比が30以下であることがより好ましい。
【００２４】
上記酸化剤として、硝酸、亜硝酸、硝酸塩、及び亜硝酸塩から選ばれる少なくとも１種を好ましく用いることができる。これらの酸化剤は、適度の酸化作用を有することにより、上記工程によるフェライトナノ粒子の合成に適するものである。硝酸塩としては、硝酸ナトリウム及び硝酸カリウムを挙げることができる。また、亜硝酸塩としては、亜硝酸ナトリウム及び亜硝酸カリウムを挙げることができる。
【００２５】
本発明の球状フェライトナノ粒子は、上記の製造方法によって得ることができる。
【００２６】
本発明の球状フェライトナノ粒子は、個数平均粒径が30ｎｍ以上250ｎｍ以下であり、該個数平均粒径の−40％以上＋40％以下の粒子の比率が95％以上であって、表面が親水性を有するものであってもよい。
【００２７】
なお本発明に係る球形フェライトナノ粒子は、真球に近い形状を有することにより、通常の結晶粒子とは異なる顕著な性質を示すナノメータサイズ（30ｎｍ〜250ｎｍ程度のサイズ）の粒径を有するフェライト粒子を意味するものである。具体的には、フェライトナノ粒子表面に存在する個々の結晶面の最大寸法ｄと、フェライトナノ粒子の直径Ｄとの比Ｄ／ｄが５以上であるとして定義することのできるものである。また、フェライトナノ粒子の形状観察は通常、透過型電子顕微鏡像によってなされるので、フェライトナノ粒子の透過型電子顕微鏡像の輪郭の幾何学的な円からのずれの大きさを示す真円度Δｒ（フェライトナノ粒子の透過型電子顕微鏡像の輪郭を、半径ｒ２およびｒ１の二つの同心円ではさんだとき、この二つの同心円の半径の差：Δｒ＝ｒ２−ｒ１）の平均半径ｒｍ＝（ｒ２＋ｒ１）／２との比Δｒ／ｒｍの値が０．３以下として、本発明の球形フェライトナノ粒子を定義することもできる。
【００２８】
本発明に係る表面修飾フェライトナノ粒子は、上記球形フェライトナノ粒子の表面を、界面活性剤、ヒドロキシル酸、および糖アルコールから選ばれる少なくともいずれか一種で表面修飾したものである。表面修飾することによって水中での分散性を向上させることができる。このような表面修飾フェライトナノ粒子は、表面修飾により、水中での分散性を向上させることができる。
【００２９】
本発明の球形フェライトナノ粒子および表面修飾フェライトナノ粒子は、表面をポリスチレン、ポリエチレン、ポリアクリル酸エステル、ポリメタクリル酸エステル、およびポリＧＭＡから選ばれる少なくともいずれかのポリマー、シリカ、並びにシランカップリング剤の少なくともいずれかで被覆したコンポジットナノ粒子にし、各種の用途に用いることができる。
【００３０】
また、本発明に係る機能性フェライトナノ粒子は、上記フェライトナノ粒子、上記表面修飾フェライトナノ粒子または上記コンポジットフェライトナノ粒子と、このナノ粒子の表面と結合したリンカー分子と、このリンカー分子と結合しかつ被検物質と特異的に結合可能なプローブ分子とを備えたものである。
【００３１】
本発明に係る上記機能性フェライトナノ粒子は、薬剤、抗原、抗体、レセプター、ハプテン、酵素、蛋白質、ペプチド、核酸、ホルモン、糖類、病原体および毒素からなる群から選ばれる少なくといずれか一種の物質の認識、分析またはスクリーニングするための担体として用いることができる。
【００３２】
また、本発明に係る上記機能性フェライトナノ粒子は、診断剤、細胞標識剤、酵素固定剤および蛋白質精製剤から選ばれる物質のいずれかに用いることができる。
【００３３】
また、本発明に係る上記機能性フェライトナノ粒子は、磁気ハイパーサーミアの発熱体、ＭＲＩの造影剤または薬剤輸送の担体として用いることができる。
【００３４】
また、本発明に係る上記機能性フェライトナノ粒子は、ＳＱＵＩＤ（超伝導量子干渉素子）、ホールセンサ、またはＧＭＲ（巨大磁気抵抗効果）センサなどの各種磁化検出器により磁化を検出する診断法に用いることができる。
【００３５】
また、本発明に係る上記機能性フェライトナノ粒子は、クロマトグラフィーに用いることができる。
【００３６】
また、本発明に係る上記機能性フェライトナノ粒子は、土壌改質、水質、および大気浄化から選ばれる少なくともいずれかに用いることができる。
【００３７】
さらに、本発明に係る上記機能性フェライトナノ粒子は、吸着剤またはセンサーの少なくともいずれかに用いることができる。
【発明の効果】
【００３８】
本発明の球形フェライトナノ粒子の製造方法によれば、得られるフェライトナノ粒子の形状が球形であり、粒子の大きさがよく揃っているので、バイオ・医用への応用はじめ、各種の用途に適した性質が得られるようになった。例えば生体分子や高分子の表面修飾を均質に行うことができ、また、粒子間の面接着や辺接着がなく、粒子同士が解離し易いので、水溶液中での分散性が良好であることがわかった。また微細流路中をスムーズに通過できるため、ＭＥＭＳ、体内注入、磁性流体などの用途に非常に適している。
【図面の簡単な説明】
【００３９】
【図１】本発明の一実施形態における球形フェライトナノ粒子の製造工程を示した流れ図である。
【図２】本発明の他の一実施形態における球形フェライトナノ粒子の製造工程を示した流れ図である。
【図３】本発明のさらに他の一実施形態における球形フェライトナノ粒子の製造工程を示した流れ図である。
【図４】本発明の各実施例における球形フェライトナノ粒子の透過型電子顕微鏡写真である。
【図５】本発明の一実施形態における球形フェライトナノ粒子の磁化測定の結果を示す図である。
【図６】種粒子の投入量が（ａ）2.7mg/40mLの場合と（ｂ）13.5mg/40mLに増した場合に得られたフェライトナノ粒子の透過型電子顕微鏡写真である。
【発明を実施するための形態】
【００４０】
次に図面を参照しながら、本発明の実施の形態を説明することにより、本発明についてのさらなる詳細を述べる。
【００４１】
図１〜３は、本発明の一実施形態における球形フェライトナノ粒子の製造工程を示した流れ図である。図１において、まず、工程102にて、十分に酸素を除去した純水に二糖類を溶かす。ここで純水からの酸素の除去には、N２ガスを用いたバブリングを用いることができる。次にこの工程104にて、合成するフェライトナノ粒子の原料物質として、この水溶液に例えば塩化第一鉄などを加え、２価の鉄イオンを含有させる。その後、工程106にて、この液に微細な種粒子を加える。種粒子としては、例えば共沈法で合成した8nm前後と、合成するフェライトナノ粒子よりも十分に小さい平均粒径を有する微細なマグネタイトなどの粒子を用いることができる。次に工程108にて、この液のｐＨを例えば７程度に高めるために、水酸化ナトリウム、水酸化カリウムなどのアルカリを加える。これらの工程102から110までは、室温にて撹拌下で行うことが好ましい。この液のｐＨは、例えば９程度まで高めてもよい。
【００４２】
この後、工程110にて、この液に硝酸ナトリウムなどの酸化剤を加える。次に工程112にて、この液を容器に入れ、粒子成長を行う。温度が低くなると、フェライトナノ粒子の成長速度が遅くなるので、粒子成長温度は4 ℃以上であることが好ましく、室温以上であることがより好ましく、50℃以上であることがさらに好ましい。また、約180℃を超える温度では二糖類が分解することから、粒子成長温度は180℃以下であることが好ましく、150℃以下であることがさらに好ましい。加熱にはオートクレーブを用いることができる。なお、粒子成長温度を100℃以下にすれば、高い水蒸気圧を生じないので合成装置が簡便化できる。この粒子成長処理の後、工程114にて、洗浄と磁気分離を行なって、フェライトナノ粒子116を得る。
【００４３】
なお、図２に示したように、図１における種結晶を加える工程106を、水酸化ナトリウムを加える工程110の後にすることもできる。なお、図２では、図１と共通の符号を用いている。
【００４４】
さらに図３に示した工程を用いることもできる。図３において、工程302で純水中に糖を溶かし、工程304でアルカリを加え、さらに工程306で酸化剤を加えて得た二糖類とアルカリと酸化剤を含有した水溶液を、工程308で窒素ガスなどの不活性ガスでバブリングすることで脱酸素させる。その後工程310で加熱し、工程312で微粒子の種結晶を添加し、また工程314で２価鉄イオンを添加することにより、工程316で粒子成長を行なって、フェライトナノ粒子を球状に成長させることができる。このとき、窒素ガスを送入し続けることで酸素の混入を防ぎ、密閉容器に溶液を移すことなくフェライトナノ粒子を球状に成長させることができる。こうして粒成長した球状フェライトナノ粒子を、工程318で磁気分離と洗浄を行なって球状フェライトナノ粒子320を得る。このようにして、オートクレーブなどの密閉容器に溶液を移すことなく、フェライトナノ粒子を球状に成長させることができることは、フェライトナノ粒子の製造工程として大きな利点である。本発明に係るフェライトナノ粒子の製造方法に基づき、小規模にフェライトナノ粒子を製作する場合には、例えば三角フラスコに上記水溶液を入れ、フラスコの栓に脱酸素のための不活性ガスを注入する管と、酸化剤の溶液を添加する管と、ガス抜きの孔とを設け、この三角フラスコをホットプレートで加熱するという簡便な方法を用いることができる。本発明に係るフェライトナノ粒子の製造方法は、フェライトナノ粒子を製作する規模が大きくなっても、こうした基本的に簡便な製造方法が応用できるという大きな利点を有している。
【００４５】
本発明に係る表面修飾球状フェライトナノ粒子は、球形のフェライトナノ粒子を、界面活性剤、ヒドロキシル酸、糖アルコールなどの分子が溶解した水溶液に入れて攪拌した後、洗浄と磁気回収とを行なうことによって得ることができる。その際に用いる界面活性剤には、脂肪酸、アルキルベンゼンスルホン酸、アルキルリン酸などが挙げられる。またヒドロキシル酸には、クエン酸、酒石酸、リンゴ酸などが挙げられる。さらに糖アルコールには、ソルビトール、キシリトールなどが挙げられる。フェライトナノ粒子に表面修飾することで、水中での分散性が向上するため、表面修飾フェライトナノ粒子を水中に分散させると、沈澱が起こりにくいフェライトナノ粒子分散液が得られる。
【００４６】
（実施例１）サッカロース添加
二糖類の存在下で種粒子を用い、フェライトナノ粒子を作製した。まず、窒素ガスを用いたバブリングにより、純水から酸素を十分に除去し、二糖類に属する糖としてサッカロースを溶解し、その後塩化第一鉄を溶解した。次に水酸化ナトリウム水溶液、種粒子の順に加え、最後に酸化剤である硝酸ナトリウムを加えた。こうして得られた溶液を耐熱耐圧密閉容器に入れ、水熱法で粒子を成長させた。次に室温に冷却した液に対し、磁石を用い、生成したナノ粒子を磁気分離して回収し、液を除去した後、純水中に分散し、磁気分離によって回収し、再び純水中に分散し、磁気分離によって回収するという操作を繰返してナノ粒子を純水洗浄し、フェライトナノ粒子を得た。
【００４７】
ここに、仕込時の純水中の各成分の濃度は以下の通りにし、液量の合計を40 mLにして、水熱処理を90℃で３時間行った。
【００４８】
塩化第一鉄（FeCl２・4H２O：和光純薬）  0.075 M、
水酸化ナトリウム（NaOH：和光純薬）  0.1 M、
硝酸ナトリウム（NaNO３：和光純薬）  0.2 M、
種粒子（共沈法で作製のマグネタイト、平均粒径8 nm）  2.7 mg/40 mL  
二糖類の糖：サッカロース：（和光純薬）  0.5 M
【００４９】
こうして得たフェライトナノ粒子の透過型電子顕微鏡写真を、他の実施例で得られた粒子の透過型電子顕微鏡写真とともに図４に示す。図４のａ）がこの実施例のサッカロース添加で得られた粒子の透過型電子顕微鏡写真である。得られた粒子は粒径のよく揃った球形であった。
【００５０】
また、得られた粒子のＸ線回折スペクトルを調べた結果、スピネル相単相の回折線を得た。Feで構成されるスピネル相としては、マグネタイトとマグへマイトおよびそれらの中間体が考えられる。得られた粒子についてメスバウアースペクトルを調べ、さらにサッカロースを加えないで合成したフェライトナノ粒子のメスバウアースペクトルと比較し、本実施例で得られたフェライトナノ粒子は、マグネタイトとマグへマイトからなっており、サッカロースを加えないで合成したフェライトナノ粒子に比べるとFe2+が少なく、マグヘマイトの比率が多くなっていることがわかった。
【００５１】
（実施例２）セロビオース添加
セロビオースは、還元二糖であるので、酸化剤の濃度を1.0 Mと多くし、実施例１の組成における二糖類をサッカロースからセロビオースに変え、その添加量を0.25 Mとし、それ以外は実施例１と同じ方法でフェライトナノ粒子の合成を行なった。
【００５２】
その結果、種結晶の量が実施例１と同じ場合に得られたフェライトナノ粒子は図４の（ｂ）に示されているように、よく整った球形であり、その粒径は約150 nm±13nmであった。
【００５３】
（実施例３）マルトース添加
実施例２の組成における二糖類をセロビオースからマルトースに変え、それ以外は実施例２と同じ方法でフェライトナノ粒子の合成を行なった。
【００５４】
実施例１のサッカロース添加の場合と同様に、種粒子の量が2.7 mg/40mL の場合に、マルトース添加の場合は、図４のｃ）に示すように、実施例１のサッカロース添加の場合よりも粒径が少し小さい約70 nm±7nmの球状のフェライトナノ粒子が得られた。
【００５５】
（実施例４）ラクトース添加
実施例２の組成における二糖類をセロビオースからラクトースに変え、それ以外は実施例２と同じ方法でフェライトナノ粒子の合成を行なった。
【００５６】
得られたフェライトナノ粒子は、図４の（ｄ）の透過型電子顕微鏡写真に示されているように、粒径が約90 nm±9nmで、整った球形を有し、粒径のばらつきの小さいサイズのよく揃った粒子が得られた。
【００５７】
この実施例４で合成したフェライトナノ粒子の透過型電子顕微鏡写真における150個の粒子像を測定し、粒度分布を求めた。結果を表１に示す。この粒子の個数平均粒径55 nmを中心とし、この値に対し±20 nmの範囲に分布が収まっていることがわかる。本発明によれば、このように粒度分布を狭くすることができ、個数平均粒径の-40 ％以上+40 ％以下の粒子の比率を95 ％以上にすることができる。
【００５８】
【表１】
2014028751.tif 000003
【００５９】
この分布は正規分布によく従っていることがわかった。なお、通常の製法で合成した粒子は、正規分布には従わず、対数正規分布に従うことが知られている。
【００６０】
（実施例５）トレハロース添加
トレハロースはサッカロースと同じく、非還元二糖であるので、酸化剤の濃度を0.2 Mとし、実施例１の組成における二糖類をサッカロースからトレハロースに変え、それ以外は実施例１と同じ方法でフェライトナノ粒子の合成を行なった。
【００６１】
その結果、得られたフェライトナノ粒子は図４の（ｅ）に示されているように、その平均粒径は約50 nm±6nmであった。
【００６２】
（実施例６）種粒子量依存性
実施例２における種粒子を2.7mg/40mLから13.5mg/40mLに増し、それ以外は実施例２と同じ方法でフェライトナノ粒子の合成を行なった。その結果、合成されたフェライトナノ粒子の数を多くすることができ、他方で粒径を約50 nm±6nmにまで小さくすることができた。得られた粒子の透過型電子顕微鏡写真を図６に示す。図６において、(ａ)は種粒子の投入量が2.7mg/40mLの場合、（ｂ）は種粒子の投入量を13.5mg/40mLに増した場合を示す。種粒子の投入量を13.5mg/40mLに増した場合にも種粒子の投入量が2.7mg/40mLの場合と同様に、合成されたフェライトナノ粒子は粒子形状はよく整った球形であり、しかもその大きさがよく揃った状態が維持されている。
【００６３】
次に、実施例３に比べ種粒子を2.7mg/40mLから13.5mg/40mLに増し、それ以外は実施例３と同じ方法でフェライトナノ粒子の合成を行なった。その結果、この場合にも合成されたフェライトナノ粒子の数を多くすることができ、他方で粒径を約30 nm±4nmにまで小さくすることができた。得られた粒子の透過型電子顕微鏡写真を図６に示す。この場合にも、得られたフェライトナノ粒子は粒子形状がよく整った球形であり、しかもその大きさのよく揃った状態が維持されていることがわかった。
【００６４】
これらの結果から、種粒子の投入量を調整することによって、粒子形状はよく整った球形であり、しかもその大きさがよく揃った状態が生成するフェライトナノ粒子の粒径を制御することができることが示された。
【００６５】
（実施例７）二糖類の濃度依存性
実施例１の組成に対し、サッカロースの濃度を0.5 Mから0.75 M、1.0 Mへと高濃度側に変化させた場合に、合成される粒子に及ぼす影響を調べた。
【００６６】
その結果、サッカロースの濃度を0.75 Mまで高濃度にした場合には、粒子サイズの増す傾向がみられ、さらにサッカロースの濃度を1.0 Mまで高濃度にした場合には、粒子表面が粗くなる傾向がみられることがわかった。
【００６７】
（実施例８）加熱温度および加熱時間依存性
実施例１の組成にて、加熱温度を50 ℃から150 ℃まで、また加熱時間を1時間から24時間まで変化させ、粒子合成に及ぼす影響を調べた。
【００６８】
その結果、加熱時間については、いずれの温度の場合も1時間でも24時間の場合でも、粒径や粒子形状にほとんど違いがないことがわかった。従って1時間で反応はすでにほぼ飽和しているものと判断された。
【００６９】
また、反応温度については、50 ℃から150 ℃まで、いずれの場合も平均粒径が80 nm〜100 nm程度に成長し、整った球形の粒子が得られることがわかった。
【００７０】
（実施例９）３価鉄イオンの添加
実施例１の組成において、この組成に少量の塩化第二鉄を加えて３価の鉄イオンを含有させることによるフェライトナノ粒子合成に及ぼす影響を調べた。
【００７１】
その結果、Fe3+/Fe2+=0.1の場合に球形のフェライトナノ粒子が生成できた。なお、Fe3+/Fe2+=0.5 およびFe3+/Fe2+=0.25と３価鉄イオンが多い場合には、生成される粒子の粒径が著しく小さくなった。これは３価鉄イオンの存在によって、核生成が非常に多くなるためと考えられる。
【００７２】
（実施例１０）
サッカロースと水酸化ナトリウムと硝酸ナトリウムを含有した水溶液を窒素で脱酸素した後、90 ℃に加熱した。水溶液が90 ℃に上昇した後に、種粒子と塩化第一鉄を溶解した水溶液を加えた。90 ℃に保ちながら窒素を送入しつつ攪拌し、粒子を成長させた。3時間後冷却し、磁気回収と純水洗浄を行なった。ここに各成分の濃度は実施例１の場合と同じにした。その結果、粒径が146 nm±11 nmのフェライトナノ粒子を得た。
【００７３】
（実施例１１）
次に実施例１０におけるアルカリの水酸化ナトリウムを水酸化テトラメチルアンモニウムに変えた他は同じ条件にてフェライトナノ粒子を合成した。その結果、粒径が100 nm±15 nmのフェライトナノ粒子を得た。
【００７４】
（実施例１２）
100 mMのクエン酸ナトリウム水溶液に粒径が約100 nmの球形のフェライトナノ粒子を入れ１時間攪拌し、洗浄と磁気回収を行ない、クエン酸で表面修飾したフェライトナノ粒子を得た。このクエン酸で表面修飾したフェライトナノ粒子を純水に分散し、分散液にすると、この分散液は、３日間沈澱がみられなかった。
【００７５】
（比較例１）種粒子を用いない場合
実施例１の組成において、種粒子の添加を０とし、種粒子の添加をせずに、同じプロセスでフェライトナノ粒子の合成を試みた。また、二糖のサッカロースの濃度を0.5 Mから変化させ、フェライトナノ粒子の合成に及ぼす影響を調べた。
【００７６】
その結果、種粒子なしの場合には、サッカロースの添加量を0.15 M、0.25 M、0.5Mと増すに従って、得られるフェライトナノ粒子の中に、形状が球状を帯びたものが多く見られるようになることが観察された。しかし、得られた粒子は、形状がさまざまであり、粒径の分布としても大きかった。また、サッカロースの添加量が0.5 Mを超えると、フェライトナノ粒子が生成されなくなることがわかった。
【００７７】
（比較例２）単糖類を添加した場合
実施例１の組成において、二糖類のサッカロースの代わりに単糖類のグルコースを用いその濃度を0.25 Mとし、同じ方法でフェライトナノ粒子の合成を行なった。但しグルコースは還元性を持つ糖であることを考慮し、酸化剤の量を1.0 Mと多くした。
【００７８】
その結果、グルコースの添加によって得られるフェライトナノ粒子の形状が球状になることがわかった。また、種粒子の量を2.7 mg/40mLから13.5 mg/40mLに増すと、粒子はほとんど成長せず、種粒子のままであった。また、グルコースの濃度を0.25 Mから0.5 Mに増すと粒子の表面が荒れてしまい、整った球形とはならなかった。グルコースが0.5 Mを超えると、グリーンラストが生成され、フェライト粒子は生成されなかった。このように、単糖類のグルコースを共存させた場合には、種粒子を用いて成長させても、粒径のばらつきが大きいとの結果となった。
【００７９】
この他の単糖類として、フルクトース、ガラクトース、およびマンノースを添加した場合のフェライトナノ粒子の合成を試みたが、いずれの場合もグリーンラストが生成され、フェライト粒子は生成されなかった。
【００８０】
（比較例３）三糖類以上の多糖類を添加した場合
実施例１の組成で、二糖のサッカロースの代わりに分子量が6万〜9万のデキストランを添加したものと、分子量が9万〜21万のデキストランを添加したものの二種類について、フェライトナノ粒子の合成を試みた。
【００８１】
その結果、デキストランの共存下でも、球形のフェライトナノ粒子が得られることがわかった。しかしながら、粒径のばらつき度合いが大きかった。また、デキストランの分子量の相違による粒径や粒子形状、粒径のばらつきに大きな相違はみられなかった。
【産業上の利用可能性】
【００８２】
本発明の製造方法によって製造されるフェライトナノ粒子は、粒子形状が球形であり、粒子の大きさがよく揃っているので、粒子表面が平面ではないので、粒子同士が解離し易く、水溶液中での分散性が良好であって、微細流路中もスムーズに通過するため、各種のバイオ・医用への応用のほか、MEMSなどの用途にも適する。従って本発明の球形フェライトナノ粒子製造方法、および本発明の製造方法によって製造される球形フェライトナノ粒子の利用可能性は大きいものと期待される。
【符号の説明】
【００８３】
102…N２ガスを用いたバブリングを行なって十分に酸素を除去した純水に二糖類を溶かす工程、104…球形フェライトナノ粒子の原料物質として２価鉄イオンを液に加える工程、106…微細な種粒子を加える工程、108…アルカリを加える工程、110…酸化剤を加える工程、112…容器に入れ反応させる工程、114…洗浄と磁気分離を行なう工程、116…フェライトナノ粒子、302…純水中に糖を溶かす工程、304…アルカリを加える工程、306…酸化剤を加える工程、308…脱酸素処理工程、310…加熱工程、312…種結晶を加える工程、314…２価鉄イオンを加える工程、316…粒子成長行なう工程、318…磁気分離と洗浄を行なう工程、320…球状フェライトナノ粒子。
【図１】
2014028751.tif 000004
【図２】
2014028751.tif 000005
【図３】
2014028751.tif 000006
【図４】
2014028751.tif 000007
【図５】
2014028751.tif 000008
【図６】
2014028751.tif 000009